"酸価が0.2mmol/g以上のアクリル系ゴム粒子Aを含有し、フィルムを構成する樹脂全体の酸価が0.15mmol/g以上1.5mmol/g以下である、メタアクリル系樹脂フィルム。酸基及び酸無水物基を有しない熱可塑性樹脂Bを含有する、請求項1記載のメタアクリル系樹脂フィルム。アクリル系ゴム粒子Aにアクリル酸単位又はメタクリル酸単位が1種類以上含まれている、請求項1または2に記載のメタアクリル系樹脂フィルム。アクリル系ゴム粒子A100重量部中にメタアクリル酸単位が3重量部以上20重量部以下含まれる、請求項1~3のいずれか1項に記載のメタアクリル系樹脂フィルム。アクリル系ゴム粒子Aは、アクリル酸アルキルエステル系架橋弾性体粒子aの存在下、不飽和カルボン酸または/およびその誘導体を含む単量体混合物Eを重合して得られるものであり、前記アクリル酸アルキルエステル系架橋弾性体粒子aの平均粒子径は、500~3000Åである、請求項1~4のいずれか1項に記載のメタアクリル系樹脂フィルム。フィルムを構成する樹脂のTgが120°C以下である、請求項1~5のいずれか1項に記載のメタアクリル系樹脂フィルム。請求項1~6のいずれか1項に記載のメタアクリル系樹脂フィルムに、直接金属または金属酸化物が蒸着されてなる金属積層メタアクリル系樹脂フィルム。請求項7に記載の金属積層メタアクリル系樹脂フィルムの金属層面に、接着剤層を介して、樹脂フィルムまたはシートが張り合わされてなる金属積層メタアクリル系樹脂シート。上記事情に鑑み、本発明者らは、アクリル系樹脂フィルムの金属密着性を向上させるために検討を重ね、酸を導入することで金属蒸着性を改善することを試みたものの、得られるフィルムにはダイラインが多く、樹脂由来の細かい異物がフィルム中に多く存在し、フィルムの外観が低下するという課題が新たに見出された。当該フィルムに金属を蒸着させて金属調の意匠を施すと、さらにフィルムの外観の悪さが強調される。そこで、本発明は、金属との蒸着密着性に優れ、かつ外観の良いメタアクリル系樹脂フィルムを提供することを目的とする。上記課題を解決するために本発明者らが鋭意検討を行った結果、酸価を有するアクリル系ゴム粒子Aを使用することで、マトリックス樹脂が酸価を有しないものであっても、PET並みの優れた金属密着性を有する上、外観の良いアクリル系樹脂フィルムが得られることを見出し、本発明を完成させるに至った。すなわち、本発明は、酸価が0.2mmol/g以上のアクリル系ゴム粒子Aを含有し、フィルムを構成する樹脂全体の酸価が0.15mmol/g以上1.5mmol/g以下である、メタアクリル系樹脂フィルムである。本発明のメタアクリル系樹脂フィルムは、酸基及び酸無水物基を有しない熱可塑性樹脂Bを含有することが好ましい。本発明のメタアクリル系樹脂フィルムは、アクリル系ゴム粒子Aにアクリル酸単位又はメタクリル酸単位が1種類以上含まれていることが好ましい。本発明のメタアクリル系樹脂フィルムは、アクリル系ゴム粒子A100重量部中にメタアクリル酸単位が3重量部以上20重量部以下含まれることが好ましい。本発明のメタアクリル系樹脂フィルムは、アクリル系ゴム粒子Aが、アクリル酸アルキルエステル系架橋弾性体粒子aの存在下、不飽和カルボン酸または/およびその誘導体を含む単量体混合物Eを重合して得られるものであり、前記アクリル酸アルキルエステル系架橋弾性体粒子aの平均粒子径は、500~3000Åであることが好ましい。本発明のメタアクリル系樹脂フィルムは、フィルムを構成する樹脂のTgが120°C以下であることが好ましい。本発明の金属積層メタアクリル系樹脂フィルムは、本発明のメタアクリル系樹脂フィルムに、直接金属または金属酸化物が蒸着されてなる。本発明の金属積層メタアクリル系樹脂シートは、本発明の金属積層メタアクリル系樹脂フィルムの金属層面に、接着剤層を介して、樹脂フィルムまたはシートが張り合わされてなる。本発明のメタアクリル系樹脂フィルムは、優れた金属密着性を有し、かつ外観に優れる。しかも、フィルムの巻き取り性加工性も良好である。本発明のメタアクリル系樹脂フィルムは、酸価が0.2mmol/g以上のアクリル系ゴム粒子Aを含有する。酸基または酸無水物基が樹脂中に存在すると金属との密着性が向上することは知られており、蒸着した金属も同様に密着性が向上する。これは、酸基または酸無水物基と金属とのイオン的な相互作用によるものと考えられる。金属密着性については、樹脂全体として一定量以上の酸基または酸無水化物基が含まれればよいことが分かっている。しかし、本発明者が検討した結果、意外なことに、アクリル系ゴム粒子Aに酸基または酸無水物基が含まれていればマトリックス樹脂として配合する熱可塑性樹脂Bに酸基及び/または酸無水物基が含まれていなくてもメタアクリル系樹脂フィルムが金属密着性を発揮することが分かった。また、酸基または酸無水物基が樹脂中に含まれる割合が高くなると、樹脂の溶融粘度が高くなりフィルム成形がしにくくなり外観の良いフィルムが得られにくくなる。また、この場合混練しにくく、フィルム成形した際に未混練部分が細かい異物フィッシュアイとして見え、外観が悪くなる。一方、アクリル系ゴム粒子Aにマトリックス樹脂として配合する熱可塑性樹脂Bには酸基または酸無水物基が含有されず、アクリル系ゴム粒子Aに酸基または酸無水物基が含まれている場合、樹脂全体としての粘度を低く抑えることができ、金属密着性に優れ外観の良いフィルムが得られる。このとき通常の押出条件において未混練部分の細かい異物フィッシュアイはほとんど見られない。本発明における酸価は、一般的な中和滴定により求められる値であり、具体的には後述の実施例に記載の方法によって求められる。樹脂中に酸無水物基が含まれる場合、開環させて酸基とし、酸基の総量を酸価とする。これは、押出条件によって酸基が酸無水物基に変換される割合が大きく異なるためである。本発明のメタアクリル系樹脂フィルムに含有されるアクリル系ゴム粒子Aは、酸価が0.2mmol/g以上であるが、0.3mmol/g以上が好ましく、0.5mmol/g以上が更に好ましい。なお、酸価の上限は特に限定されるわけではないが、2.5mmol/g以下であることが好ましく、1.5mmol/g以下がより好ましい。本発明で使用されるアクリル系ゴム粒子Aには、アクリル酸単位又はメタクリル酸単位が1種類以上含まれていることが好ましく、アクリル系ゴム粒子A100重量部中にメタアクリル酸単位が3重量部以上20重量部以下含まれることが好ましい。本発明のメタアクリル系樹脂フィルムは、フィルムを構成する樹脂全体の酸価が0.15mmol/g以上1.5mmol/g以下であるが、フィルム成形の点から、上限値は1.0mmol/gが好ましく、0.8mmol/gがより好ましい。一方、下限値は0.3mmol/gが好ましく、0.5mmol/gがより好ましい。本発明のメタアクリル系樹脂フィルムは、アクリル系ゴム粒子Aを含むメタアクリル系樹脂組成物以下、単にメタアクリル系樹脂と称することがある。を使用して成形してもよい。得られるメタアクリル系樹脂フィルムは、本発明の効果に加え、優れた耐折り曲げ割れ性、または、表面硬度が付与される。特に限定されるわけではないが、次の2つの好ましい形態が挙げられる。好ましい第一の形態としては、加熱処理することによって酸基を生じ得る基を有する単量体を含む単量体混合物a-1を、アクリル酸アルキルエステル系架橋弾性体粒子aの存在下に重合して得られる、メタアクリル系樹脂Cを加熱処理することによって得られる、アクリル系ゴム粒子A-1が挙げられる。好ましい第二の形態としては、アクリル酸アルキルエステル系架橋弾性体粒子aの存在下、不飽和カルボン酸または/およびその誘導体を含む単量体混合物Eを重合して得られる、アクリル系ゴム粒子A-2が挙げられる。本発明におけるアクリル酸アルキルエステル系架橋弾性体粒子aとしては、アクリル酸アルキルエステル単量体50~100重量、メタクリル酸アルキルエステル単量体0~50重量を含む単量体混合物b100重量部に対し、1分子あたり2個以上の非共役二重結合を有する多官能性単量体0.5~5重量部を、1段以上で共重合させてなるもの多段階に、単量体組成または反応条件を調整することも可能である。が好ましい。より好ましい単量体混合物bは、アクリル酸アルキルエステル単量体60~100重量、メタクリル酸アルキルエステル単量体0~40重量を含むものである。メタクリル酸アルキルエステル単量体が50重量以下であれば、得られるフィルムが耐折曲げ性に優れる。単量体混合物bに含有されるアクリル酸アルキルエステル、メタクリル酸アルキルエステル等の反応性単量体としては、特に限定されるわけではないが、重合反応性やコストの点から、アルキル基の炭素数が1~12であるものが好ましい。その具体例としては、メタクリル酸メチル、メタクリル酸エチル、メタクリル酸プロピル、メタクリル酸n-ブチル、アクリル酸メチル、アクリル酸n-ブチル等があげられ、これらの単量体は単独で使用してもよく、2種以上を組合せて使用してもよい。単量体混合物bには、必要に応じて、アクリル酸アルキルエステル単量体、メタアクリル酸エステル単量体と共重合可能なエチレン系不飽和単量体等を共重合してもよい。共重合可能なエチレン系不飽和単量体としては、例えば、塩化ビニル、臭化ビニル等のハロゲン化ビニル、アクリロニトリル、メタクリロニトリル等のシアン化ビニル、ビニルトルエン、ビニルナフタレン、スチレン、α-メチルスチレン等の芳香族ビニル、蟻酸ビニル、酢酸ビニル、プロピオン酸ビニル等のビニルエステル、塩化ビニリデン、弗化ビニリデン等のハロゲン化ビニリデン、アクリル酸、アクリル酸ナトリウム、アクリル酸カルシウム等のアクリル酸およびその塩、アクリル酸β-ヒドロキシエチル、アクリル酸ジメチルアミノエチル、アクリル酸グリシジル、アクリルアミド、N-メチロ-ルアクリルアミド等のアクリル酸アルキルエステル誘導体、メタクリル酸、メアクリル酸ナトリウム、メタアクリル酸カルシウム等のメタクリル酸およびその塩、メタクリルアミド、メタクリル酸β-ヒドロキシエチル、メタクリル酸ジメチルアミノエチル、メタクリル酸グリシジル等のメタクリル酸アルキルエステル誘導体等があげられる。これらの単量体は単独で使用してもよく、2種以上を組み合わせて使用してもよい。本発明におけるアクリル酸アルキルエステル系架橋弾性体粒子aは、1分子あたり2個以上の非共役な反応性二重結合を有する多官能性単量体以下、単に多官能性単量体と称することがある。が共重合されてなるものであるため、通常、架橋弾性を示す。また、アクリル酸アルキルエステル系架橋弾性体粒子a存在下における単量体混合物a-1の重合時に、反応せずに残った多官能性単量体の一方の反応性二重結合がグラフト交叉点となって、単量体混合物a-1の一部が、アクリル酸アルキルエステル系架橋弾性体粒子aにグラフト化されるものと考えられる。本発明において用いられる多官能性単量体としては、例えば、アリルメタクリレート、アリルアクリレート、トリアリルシアヌレート、トリアリルイソシアヌレート、ジアリルフタレート、ジアリルマレート、ジビニルアジペート、ジビニルベンゼンエチレングリコールジメタクリレート、ジビニルベンゼンエチレングリコールジアクリレート、ジエチレングリコールジメタクリレート、ジエチレングリコールジアクリレート、トリエチレングリコールジメタクリレート、トリエチレングリコールジアクリレート、トリメチロールプロパントリメタクリレート、トリメチロールプロパントリアクリレート、テトラメチロールメタンテトラメタクリレート、テトラメチロールメタンテトラアクリレート、ジプロピレングリコールジメタクリレートおよびジプロピレングリコールジアクリレート等があげられる。これらの多官能性単量体は、単独で使用してもよく、2種以上を組み合わせて使用してもよい。多官能性単量体の共重合量は、単量体混合物b100重量部に対して、0.5~5重量部が好ましく、1.0~4重量部がより好ましい。多官能性単量体の共重合量が0.5~5重量部であれば、耐折り曲げ性、および樹脂の流動性の視点から好ましい。本発明におけるアクリル酸アルキルエステル系架橋弾性体粒子aの平均粒子径は、500~3000Åが好ましく、500~2000Åがより好ましく、500~1500Åがさらに好ましく、600~1500Åが特に好ましい。平均粒子径が500~3000Åであれば、耐折り曲げ性、耐折り曲げ白化性および透明性の視点から好ましい。なお、平均粒子径は、粒子径分析装置LEEDNORTHRUPINSTRUMENTS社のMICROTRACUPA150を用いて、光散乱法により測定した値である。上記メタアクリル系樹脂Cは、上記アクリル酸アルキルエステル系架橋弾性体粒子aの存在下に、加熱処理することによって酸基を生じ得る基を有する単量体を含む単量体混合物a-1を重合させて得られるものが好ましい。より好ましくは、前記アクリル酸アルキルエステル系架橋弾性体粒子a5~75重量部の存在下に、単量体混合物a-195~25重量部を少なくとも1段階以上で重合させることより得られるものである。上記アクリル系ゴム粒子A-2は、上記アクリル酸アルキルエステル系架橋弾性体粒子aの存在下に、不飽和カルボン酸または/およびその誘導体を含む単量体混合物Eを重合させて得られるものが好ましい。本発明においては、アクリル系ゴム粒子A-2中のアクリル酸アルキルエステル系架橋弾性体粒子aの含有量は、アクリル系ゴム粒子A-2全体を100重量とした場合、30重量を超えて60重量以下が好ましく、35~55重量がより好ましい。アクリル酸アルキルエステル系架橋弾性体粒子aの含有量が上記範囲であれば、不飽和カルボン酸または/およびその誘導体を含む単量体混合物Eの乳化重合時のラテックスが安定となり好ましい。単量体混合物a-1は、メタアクリル酸直鎖アルキルエステル80~99重量およびメタアクリル酸第三ブチルエステル1~20重量を含むものが好ましく、メタアクリル酸直鎖アルキルエステル85~99重量およびメタアクリル酸第三ブチルエステル1~15重量を含むものがより好ましい。またメタアクリル酸第三ブチルエステルの含量が20重量以下であれば、製造設備の腐食が発生しにくく、得られるフィルムの耐アルカリ性を改善することができる。単量体混合物a-1に使用されるメタアクリル酸直鎖アルキルエステルとしては、特に限定されるわけではないが、重合反応性やコストの点から、アルキル基の炭素数が1~12であるものが好ましい。その具体例としては、メタクリル酸メチル、メタクリル酸エチル、メタクリル酸プロピル、メタクリル酸n-ブチル、アクリル酸メチル、アクリル酸n-ブチル等があげられ、これらの単量体は単独で使用してもよく、2種以上を組合せて使用してもよい。単量体混合物a-1には、必要に応じて、メタアクリル酸直鎖アルキルエステル単量体および/またはメタアクリル酸第三ブチルエステル単量体と共重合可能なエチレン系不飽和単量体等を共重合してもよい。共重合可能なエチレン系不飽和単量体の具体例は、前記架橋弾性体粒子aで用いられるものが同様に使用可能である。単量体混合物Eは、不飽和カルボン酸または/およびその誘導体10重量を超えて35重量以下、メタクリル酸アルキルエステル50重量以上90重量未満およびアクリル酸アルキルエステル0重量以上40重量未満を含むものが好ましく、不飽和カルボン酸または/およびその誘導体10重量を超えて30重量以下、メタクリル酸アルキルエステル60重量以上90重量未満およびアクリル酸アルキルエステル0重量以上40重量未満を含むものがより好ましい。不飽和カルボン酸または/およびその誘導体の具体例としては、メタクリル酸、アクリル酸、これらの無水化物、マレイン酸、無水マレイン酸、フマル酸、α-ヒドロキシメチルアクリル酸、イタコン酸、シトラコン酸、メサコン酸、アコニット酸、メチレンマロン酸、α-メチレングルタール酸、等があげられ、重合性の観点からメタクリル酸、アクリル酸が好ましい。これらの単量体は単独で使用してもよく、2種以上を組合せて使用してもよい。単量体混合物a-1のメタアクリル酸直鎖アルキルエステルおよびメタアクリル酸第三ブチルエステルが、単量体混合物Eにおいても同様に使用できる。必要に応じて、単量体混合物Eには、単量体混合物a-1に含有されうる共重合可能なエチレン系不飽和単量体を同様に含有させてもよい。上記アクリル酸アルキルエステル系架橋弾性体粒子aの存在下における単量体混合体a-1またはEの重合において、単量体混合物a-1または単量体混合物Eは、アクリル酸アルキルエステル系架橋弾性体粒子aにグラフト化されうるものが存在する他、アクリル酸アルキルエステル系架橋弾性体粒子aにグラフト反応せずに、未グラフトの重合体となる成分フリーポリマーにもなりうる。アクリル系ゴム粒子A-1加熱処理前のものも含むやアクリル系ゴム粒子A-2のグラフト率は、50~200が好ましく、70~160がより好ましい。グラフト率が上記範囲であれば、得られるメタアクリル系樹脂フィルムの無色透明性、折り曲げ白化性の面から好ましい。なお、グラフト率は、以下の方法で算出したものである。すなわち、アクリル系ゴム粒子A-1加熱処理前のものも含むやアクリル系ゴム粒子A-21gをメチルエチルケトン40mlに溶解させ、遠心分離機日立工機株製、CP60Eを用い、回転数3000rpmにて、1時間遠心分離し、デカンテーションにより、メチルエチルケトンに対する不溶分と可溶分とに分離する。得られたメチルエチルケトン不溶分を、アクリル酸エステル系架橋弾性体含有グラフト共重合体として、得られた次式により算出した。グラフト率={メチルエチルケトン不溶分の重量-アクリル酸アルキルエステル系架橋弾性体粒子aの重量/アクリル酸アルキルエステル系架橋弾性体粒子aの重量}×100本発明のアクリル系ゴム粒子Aの製造方法は特に限定されず、公知の乳化重合法、乳化-懸濁重合法、懸濁重合法などが適用可能であるが、乳化重合法が特に好ましい。単量体混合物bの重合、およびアクリル酸アルキルエステル系架橋弾性体粒子a存在下における単量体混合物a-1またはEの重合における開始剤としては、公知の有機系過酸化物、無機系過酸化物、アゾ化合物などの開始剤を使用することができる。具体的には、第三ブチルハイドロパーオキサイド、1,1,3,3-テトラメチルブチルハイドロパーオキサイド、スクシン酸パーオキサイド、パーオキシマレイン酸第三ブチルエステル、クメンハイドロパーオキサイド、ベンゾイルパーオキサイド等の有機系過酸化物や、過硫酸カリウム、過硫酸ナトリウム等の無機系過酸化物、さらにアゾビスイソブチロニトリル等の油溶性開始剤も使用される。これらの開始剤は単独で用いてもよく、2種以上併用してもよい。これらの開始剤は亜硫酸ナトリウム、チオ硫酸ナトリウム、ナトリウムホルムアルデヒドスルフォキシレート、アスコルビン酸、ヒドロキシアセトン酸、硫酸第一鉄、硫酸第一鉄とエチレンジアミン四酢酸2ナトリウムの錯体などの還元剤と組み合わせた通常のレドックス型開始剤として使用してもよい。前記有機系過酸化物は、重合系にそのまま添加する方法、単量体に混合して添加する方法、乳化剤水溶液に分散させて添加する方法など、公知の添加法で添加することができるが、透明性の点から、単量体に混合して添加する方法あるいは乳化剤水溶液に分散させて添加する方法が好ましい。また、前記有機系過酸化物は、重合安定性、粒子径制御の点から、2価の鉄塩等の無機系還元剤および/またはホルムアルデヒドスルホキシル酸ソーダ、還元糖、アスコルビン酸等の有機系還元剤と組み合わせたレドックス系開始剤として使用するのが好ましい。前記乳化重合に使用される界面活性剤にも特に限定はなく、通常の乳化重合用の界面活性剤であれば使用することができる。具体的には、例えば、アルキルスルホン酸ナトリウム、アルキルベンゼンスルホン酸ナトリウム、ジオクチルスルフォコハク酸ナトリウム、ラウリル硫酸ナトリウム等の陰イオン性界面活性剤や、アルキルフェノール類、脂肪族アルコ-ル類とプロピレンオキサイド、エチレンオキサイドとの反応生成物等の非イオン性界面活性剤等が示される。これらの界面活性剤は単独で用いてもよく、2種以上併用してもよい。更に要すれば、アルキルアミン塩等の陽イオン性界面活性剤を使用してもよい。単量体混合物bの重合、およびアクリル酸アルキルエステル系架橋弾性体粒子a存在下における単量体混合物a-1またはEの重合における開始剤の添加量は、単量体混合物b、または単量体混合物a-1もしくはE100重量部に対し、0.03~3.5重量部の範囲が好ましく、0.1~2.5重量部がより好ましく、0.2~1.5重量部がさらに好ましい。開始剤の添加量が上記範囲であれば、得られるメタアクリル系樹脂組成物の機械強度、成形加工性の視点から好ましい。本発明においては、単量体混合物a-1またはEを重合して得られるポリマーの分子量を制御するために、連鎖移動剤を使用することが可能である。連鎖移動剤としては、例えば、メチルメルカプタン、エチルメルカプタン、イソプロピルメルカプタン、n-ブチルメルカプタン、第三ブチルメルカプタン、n-ヘキシルメルカプタン、n-オクチルメルカプタン、nドデシルメルカプタン、エチルチオグリコレート、メルカプトエタノール、チオ-β-ナフトール、チオフェノール、ジメチルジスルフィド等が用いられる。これらの連鎖移動剤は単独で用いてもよく、2種以上併用してもよい。連鎖移動剤の使用量としては、単量体混合物a-1またはE100重量部に対し、0.02~2.2重量部の範囲が好ましく、0.1~1.5重量部がより好ましく、0.2~1.0重量部がさらに好ましい。連鎖移動剤の使用量が上記範囲にあれば、得られるメタアクリル系樹脂組成物の機械強度、成形加工性の観点から好ましい。アクリル系ゴム粒子Aが、乳化重合等により、ラテックスとして得られた場合は、凝固、洗浄および乾燥の操作により、または、スプレー乾燥、凍結乾燥などによる処理により、分離、回収することができる。本発明の好ましい第一の形態としては、上記メタアクリル系樹脂Cを加熱処理することによって得られるものを含有することが好ましい。ここでいう加熱処理とは、メタアクリル系樹脂Cを所定の温度にて加熱することにより、メタアクリル酸第三ブチルエステル単位から第三ブチル基をイソブチレンとして熱脱離させ、前記単位中の第三ブチルオキシカルボニル基をカルボン酸基へと変換する工程をさす。加熱処理は、メタアクリル系樹脂Cを加熱できるものであれば特に限定されないが、メタアクリル系樹脂Cを均一に加熱できる方法として、押出機による溶融混練が好ましい。カルボン酸基を形成させるための加熱処理の温度は、200~320°Cが好ましく、220~300°Cがより好ましい。加熱処理温度が200~320°Cの温度であれば、第三ブチル基の脱離が起こりやすく、カルボン酸基が形成されやすいために好ましく、また、メタアクリル系樹脂組成物の透明性の点から好ましい。本発明において、加熱処理に押出機を用いる場合、押出機として、例えば、単軸押出機、二軸押出機あるいは多軸押出機等があげられるが、単軸押出機が好ましく、二軸押出機がより好ましい。二軸押出機には非噛合い型同方向回転式、噛合い型同方向回転式、非噛合い型異方向回転式、噛合い型異方向回転式が含まれる。これらの押出機は、単独で用いても、直列につないでもよい。押出機を使用する場合は、副生するイソブチレンを除去するために、大気圧以下に減圧可能なベント口を装着することが好ましく、多段のベント口を装着することがより好ましい。また、本発明で使用する押出機は、多段のベント口を有していることが好ましいが、ベント口の圧力をゲージ圧力で-0.09MPa以下に制御することが好ましい。ベント口の圧力が-0.09MPaより高いと、残存する単量体や副生成物の除去効率が落ちる傾向がある。本発明の加熱処理には、押出機の代わりに、例えば、住友重機械工業株製のバイボラックのような横型二軸反応装置やスーパーブレンドのような竪型二軸攪拌槽などの高粘度対応の反応装置も好適に使用できる。バッチ式反応で製造する場合のバッチ式反応槽圧力容器としては、重合体を加熱できる構造であれば特に制限ない。例えば、住友重機械工業株製の撹拌槽マックスブレンドなどを例示することができる。またペレット化時に樹脂中に含まれる異物を除去する目的で例えば長瀬産業株製のデナフィルター等のステンレス繊維を焼結したメッシュを多段に重ねて使用することが出来る。本発明における加熱処理する時間は30分以下が好ましく、20分以下がより好ましい。反応時間が30分を超えると熱履歴により樹脂の分解が起こり、フィルムの黄色度YellownessIndexが増加する傾向がある。本発明において、メタアクリル系樹脂Cを加熱処理する際には、一般に用いられる酸化防止剤、熱安定剤、光安定剤、紫外線吸収剤、ラジカル捕捉剤などの耐候性安定剤や、触媒、可塑剤、滑剤、帯電防止剤、着色剤、収縮防止剤、抗菌脱臭剤、艶消し剤等を、単独または2種以上組み合わせて、本発明の目的が損なわれない範囲で添加してもよい。また、メタアクリル系樹脂組成物に後述の熱可塑性樹脂Bを配合する場合、メタアクリル系樹脂Cを熱可塑性樹脂Bと一緒に加熱処理してもよい。なお、これらの添加剤は、メタアクリル系樹脂組成物を成形加工する際に添加することも可能である。本発明における熱可塑性樹脂Bとしては、例えば、ラクトン環化メタクリル系樹脂、メタアクリル系樹脂、スチレン系樹脂、メタクリル酸メチル-スチレン共重合体、ポリエチレンテレフタレート樹脂、ポリブチレンテレフタレート樹脂等があげられる。これらの中では、メタアクリル系樹脂が相溶性、耐候性、透明性の点から、好ましい。本発明における熱可塑性樹脂Bとしてメタアクリル系樹脂を用いる場合、メタクリル酸アルキルエステル50~100重量、アクリル酸アルキルエステル0~50重量およびメタアクリル酸0~20重量を含有する単量体混合物を、少なくとも1段以上で共重合させてなるものが好ましく、より好ましくは、メタクリル酸アルキルエステル60~100重量、アクリル酸アルキルエステル0~40重量およびメタアクリル酸0~15重量を含有するものがより好ましい。特に、得られるフィルムの硬度、剛性を重視する場合には、メタアクリル系樹脂の単量体混合物組成としては、メタクリル酸メチルを80重量以上含有するものが好ましく、85重量以上含有するものが特に好ましい。本発明のメタアクリル系樹脂組成物には、公知のゴム含有メタアクリル系樹脂を含有させてもよい。ただし、上記記載の樹脂成分など、酸価を与えうる成分と配合して本発明の酸価を満たすように調整する必要はある。本発明におけるMIメルトインデックスは、円筒形容器内に一定量の樹脂を入れ、一定温度一定荷重において、10分間で出てくる樹脂の重さのことである。その温度での流れやすさを表す値である。メルトインデクサーにてペレットを230°C、10kg荷重で測定した値である。本発明におけるメタアクリル系樹脂組成物樹脂全体の、230°C、10kg荷重において測定したMIは、フィルムの成形加工性の点から下限は1.0g/10min.以上が好ましく、2.0g/10min.以上が好ましい。上限は、9.0g/10min.以下が好ましい。本発明における成形加工性とは、溶融押出フィルム成形、ブロー成形などのような溶融押出法によってフィルムに加工する際に、転写不良、シルバー、フィッシュアイ、ダイライン、厚みむら、発泡などの欠陥が発生し難く、精密な成形が容易である特性のことをいう。アクリル系ゴム粒子Aの平均粒子径は、55nm以上500nm以下が好ましく、60nm以上300nm以下がより好ましく、70nm以上200nm以下がさらに好ましく、75nm以上180nm以下が最も好ましい。アクリル系ゴム粒子Aの平均粒子径が55nm未満では、フィルムの耐衝撃性および耐折曲げ割れ性が低下する傾向がある。500nmを超えるとフィルムの透明性が低下する傾向にある。ここでのアクリル系ゴム粒子の平均粒子径は、日機装株式会社製Microtrac粒度分布測定装置MT3000を使用し、ラテックス状態で光散乱法を用いて測定した値である。アクリル系ゴム粒子Aの含有量は、樹脂全体100重量において5~100重量が好ましく、5~70重量がより好ましく、5~55重量がさらに好ましい。アクリル系ゴム粒子およびメタアクリル系樹脂からなる樹脂組成物である場合は、アクリル系ゴム粒子Aおよびメタアクリル系樹脂の合計量が100重量であるものとする。アクリル系ゴム粒子Aの含有量が5重量未満であれば、得られるフィルムの引張破断時の伸びが低下し難く、フィルムを切断する際にクラックが発生し難くなる傾向がある。5~55重量では、さらに得られるフィルムの硬度、剛性が良好となる傾向がある。アクリル酸アルキルエステル系架橋弾性体粒子aの量は、樹脂全体100重量において5~45重量が好ましく、10~40重量がより好ましく、10~30重量がさらに好ましく、15~25重量が最も好ましい。5重量未満では得られるフィルムの引張破断時の伸びが低下し難く、フィルムを切断する際にクラックが発生し難くなる傾向がある。45重量より多い場合、粘度が高くなり、また硬度が低下してしまう場合がある。本発明において一般に用いられる酸化防止剤、熱安定剤、光安定剤、紫外線吸収剤、ラジカル捕捉剤などの耐候性安定剤や、触媒、可塑剤、滑剤、帯電防止剤、着色剤、収縮防止剤、抗菌脱臭剤、艶消し剤等を、単独または2種以上組み合わせて、本発明の目的が損なわれない範囲で添加してもよい。本発明のフィルムを構成するメタアクリル系樹脂組成物のガラス転移温度Tgは、120°C以下であることが好ましい。120°C以下では蒸着した際の熱で界面が荒れるためアンカー効果で金属密着性が高くなるためである。ガラス転移温度が120°Cより高い場合、蒸着した際の熱ではフィルムにほとんど影響を及ぼさないため、金属密着性がよくないため好ましくない。本発明のメタアクリル系樹脂フィルムは、通常の溶融押出法であるインフレーション法やTダイ押出法、あるいはカレンダー法、さらには溶剤キャスト法等により良好に加工される。また、インフレーション法やTダイ押出法を用いる場合は、混練不足を防ぐためにメタアクリル系樹脂組成物と必要に応じ添加剤をブレンドしたものを押出機で押出してペレットを一旦作成してから、インフレーション法やTダイ押出法に用いる押出機でフィルムを作成するのが好ましい。ペレット作成に用いる押出機は、ベント口が1個または複数付いたものが好ましい。これは加熱することで酸が無水物化し、水を発生するためベント口より除去することで、フィルム作成時の水の発泡による外観不良を防ぐことができるためである。使用する押出機は単軸や多軸押出機などを使用しても良い。フィルム化する押出機においても、同様な理由でベントの付いているものを使用することが好ましい。必要に応じて、メタアクリル系樹脂組成物からフィルムを成形する際、フィルム両面をロールまたは金属ベルトに同時に接触させることにより、表面性のより優れたフィルムを得ることも可能である。また、目的に応じて、フィルムのラミネートや多層押出による積層や二軸延伸によるフィルムの改質も可能である。多層押出を行う際は片面に公知の透明フィルム、艶消し状のフィルム、カラーフィルム、粘着剤、接着剤を1層以上積層することが可能である。フィルムを作成時の溶融した樹脂もしくはフィルムを加熱し可塑化させた樹脂にエンボスやヘアーラインの入れることのできる溝のついたロールを通すことで、エンボスやヘアーラインをフィルムに入れてもよい。または、フィルムにブラシ等で表面を削り傷つけることでヘアーラインを入れても良い。本発明のメタアクリル系樹脂フィルムの表面には、直接金属または金属酸化物を蒸着することで、金属膜を形成することができる。これにより、本発明の金属積層メタアクリル系樹脂フィルムが得られる。メタアクリル系樹脂フィルム上に金属膜を形成する方法としては種々の方法が適用できるが、乾式薄膜を形成する乾式プロセス、すなわち真空蒸着、スパッタリング、イオンプレーテング、イオンアシスト蒸着、CVDなどの蒸着法が好ましく、特に真空蒸着、スパッタリングが好ましい方法としてあげられる。蒸着する金属としては、アルミニウム、スズ、インジウム、金、銀、クロムなどの金属を一種以上含んでいるものが好ましい。酸化ケイ素などの金属酸化物を蒸着しても通常のアクリルフィルムより本発明のフィルムは密着性が良い。金属膜の厚みは金属加飾用としては150~1500オングストロームが好ましく使用される。下地が透けて見えて良い場合は150~500オングストロームの膜厚では光が少し透過する状態で用いられ、下地が全く透けない用途では500オングストローム以上の膜厚が用いられる。金属膜厚が厚くなり過ぎると蒸着層とフィルム層との密着強度が低くなってしまうことより、2000オングストローム以上では加飾用としてはあまり用いられない。ガスバリア性や導電性を付与したい場合は、この限りではない。蒸着層には2種以上の金属を積層してもよく、また金属膜の保護が必要な場合はコーティングやスプレーで保護膜を形成することができる。成形体たるプラスチック部品の表面に本発明のメタアクリル系樹脂フィルムまたは金属積層メタアクリル系樹脂フィルムを貼り合わせることもできる。その方法としては、フィルムを金型内に配置しておき、射出成形にて樹脂を充填するフィルム成形、ラミネートインジェクションプレス成形や、フィルムを予備成形した後金型内に配置し、射出成形にて樹脂を充填するフィルム成形、真空圧空成形、TOM成形などがあげられる。また、これらの成形前に、本発明の金属積層メタアクリル系樹脂フィルムの金属膜面および/またはアクリル系樹脂面に、公知の樹脂からなるフィルムまたはシートをラミネートすることができる。ラミネートする樹脂としてはポリ塩化ビニル系樹脂、ポリカーボネート系樹脂、ABS系樹脂、AS系樹脂、MBS系樹脂、MS系樹脂、スチレン系樹脂、メタクリル系樹脂、ポリグルタルイミド、無水グルタル酸ポリマー、ラクトン環化メタクリル系樹脂、ポリフッ化ビニリデン、フッ素系樹脂、ポリエチレンテレフタレート樹脂、ポリブチレンテレフタレート樹脂、TPO系樹脂、ポリエチレン系樹脂、ポリプロピレン系樹脂等があげられ、これらの樹脂は単独で使用してもよいし、2種以上を併用してもよい。表面に公知のプライマーを塗布することも出来る。プライマーはロールコーター、バーコーター、ディッピング、スプレー等の公知の方法で塗布出来る。プライマーは、本発明の金属積層メタアクリル系樹脂フィルムのアクリル系樹脂側にも金属膜側にもラミネートする樹脂側にも塗布することが出来る。ただしスズまたはインジウムを含む金属を用いた場合、金属面側に酢酸エチルやメチルエチルケトンのような有機溶媒にプライマーを溶かしたものを使用する場合、金属とフィルム間が白化しフィルム外観が悪くなることがあるので、白化しないように水やイソプロピルアルコールのような水溶性溶媒に溶かしたプライマーを使用することが好ましい。または、金属面にプライマーを塗らず、貼り合わせをする反対側にのみ塗り、乾燥等した後に溶媒が無い状態で張り合わせてもよい。プライマーを用いずに、金属と基材を両面テープを用いて張り合わせても良い。アクリル系樹脂面に積層される樹脂は、最表面に来ることになるため、高硬度の樹脂例えばTgの高いアクリル樹脂などを積層した場合傷つき性を改良でき、フッ素含有樹脂例えばPVDFやPVFやフッ素化されたアクリル樹脂を用いた場合耐薬品性を向上することができる。積層する方法としては公知の方法を使用出来るが、本発明の金属積層メタアクリル系樹脂フィルムとフィルム、シート、または押出ダイスから吐出された樹脂を、金属、またはゴムロールによる熱ラミネーション、金属ベルトによる熱ラミネーション、プレス成形、コーティング等の方法が挙げられる。本発明のメタアクリル系樹脂フィルム、金属積層メタアクリル系樹脂フィルム、または金属積層メタアクリル系樹脂シートは、例えば、自動車内外装、パソコン内外装、携帯内外装、太陽電池内外装、太陽電池バックシート、カメラやVTR、プロジェクター用の撮影レンズやファインダー、フィルター、プリズム、フレネルレンズなどの映像分野、CDプレイヤーやDVDプレイヤー、MDプレイヤーなどの光ディスク用ピックアップレンズなどのレンズ分野、CDプレイヤーやDVDプレイヤー、MDプレイヤーなどの光ディスク用の光記録分野、液晶用導光板、拡散板、バックシート、反射シート、偏光子保護フィルムや位相差フィルムなどの液晶ディスプレイ用フィルム、表面保護フィルムなどの情報機器分野、光ファイバ、光スイッチ、光コネクターなどの光通信分野、自動車ヘッドライトやテールランプレンズ、インナーレンズ、計器カバー、サンルーフなどの車両分野、眼鏡やコンタクトレンズ、内視鏡用レンズ、滅菌処理の必要な医療用品などの医療機器分野、道路標識、浴室設備、床材、道路透光板、ペアガラス用レンズ、採光窓やカーポート、照明用レンズや照明カバー、建材用サイジングなどの建築建材分野、電子レンジ調理容器食器、家電製品のハウジング、玩具、サングラス、文房具などに使用可能である。また転写箔シートを使用した成形品の代替用途としても使用出来る。他方、本発明のアクリル系樹脂フィルム、金属積層メタアクリル系樹脂フィルム、または金属積層メタアクリル系樹脂シートを含む成形品は、例えば、自動車内外装、パソコン内外装、携帯内外装、太陽電池内外装、太陽電池バックシート、カメラやVTR、プロジェクター用の撮影レンズやファインダー、フィルター、プリズム、フレネルレンズなどの映像分野、CDプレイヤーやDVDプレイヤー、MDプレイヤーなどの光ディスク用ピックアップレンズなどのレンズ分野、CDプレイヤーやDVDプレイヤー、MDプレイヤーなどの光ディスク用の光記録分野、液晶用導光板、拡散板、バックシート、反射シート、偏光子保護フィルムや位相差フィルムなどの液晶ディスプレイ用フィルム、表面保護フィルムなどの情報機器分野、光ファイバ、光スイッチ、光コネクターなどの光通信分野、自動車ヘッドライトやテールランプレンズ、インナーレンズ、計器カバー、サンルーフなどの車両分野、眼鏡やコンタクトレンズ、内視鏡用レンズ、滅菌処理の必要な医療用品などの医療機器分野、道路標識、浴室設備、床材、道路透光板、ペアガラス用レンズ、採光窓やカーポート、照明用レンズや照明カバー、建材用サイジングなどの建築建材分野、遊具、パチンコ台やスロット台の内装外装、アトラクション外装などのアミューズメント分野、立体看板や、アクリルの反対面から光源から発色させる電飾用看板などの看板分野、電子レンジ調理容器食器、家電製品のハウジング、玩具、サングラス、文房具などに使用することができる。本発明は、上述した各実施形態に限定されるものではなく、請求の範囲に示した範囲で種々の変更が可能であり、異なる実施形態にそれぞれ開示された技術的手段を適宜組み合わせて得られる実施形態についても本発明の技術的範囲に含まれる。以下、実施例および比較例により、本発明をさらに詳細に説明するが、本発明はこれらにより何ら限定されるものではない。以下の製造例、実施例および比較例中の部は重量部、は重量を表す。略号は、それぞれ下記の物質を表す。BA:アクリル酸ブチルMA:アクリル酸メチルMMA:メタクリル酸メチルEHA:アクリル酸2-エチルへキシルMAA:メタクリル酸AlMA:アリルメタクリレートCHP:クメンハイドロパーオキサイドtDM:ターシャリードデシルメルカプタンなお、以下の実施例および比較例で測定した物性の各測定方法は、次のとおりである。1重合転化率得られたメタアクリル系樹脂ラテックスを、熱風乾燥機内にて120°Cで1時間乾燥して固形成分量を求め、次の式から重合転化率を算出した。重合転化率=100×固形成分量/仕込み単量体総量2アクリル酸アルキルエステル系架橋弾性体粒子の平均粒子径得られたアクリル酸アルキルエステル系架橋弾性体粒子を、LEEDNORTHRUPINSTRUMENTS社のMICROTRACUPA150を用い、光散乱法により体積平均粒子径Åを測定した。3酸価以下の手順に沿って酸価の測定を行った。1樹脂の滴定:アクリル系ゴム粒子の酸価に関しては、得られたアクリル系ゴム粒子の樹脂粉末を測定対象とし、樹脂全体の酸価に関しては、得られた樹脂ペレットを測定対象とした。各測定対象0.30gを塩化メチレン37.5mlに溶解後、ジメチルスルホキシド37.5mlを添加した。この溶液に、フェノールフタレイン/エタノール溶液1重量を2滴添加した。0.1N水酸化ナトリウム水溶液5mlを添加し、直ちにこの溶液に0.1N塩酸を滴下して溶液の赤紫色が消失するまでの0.1N塩酸の滴下量Amlを測定した。水酸化ナトリウム水溶液滴下後長時間攪拌すると値が変化してしまうため1分以内に滴定が終了するようにする。2ブランクの滴定塩化メチレン37.5mlおよびジメチルスルホキシド37.5mlにフェノールフタレイン/エタノール溶液1重量を2滴添加した。これに0.1N水酸化ナトリウム水溶液5mlを添加した。この溶液に、0.1N塩酸を滴下して溶液の赤紫色が消失するまでの0.1N塩酸の滴下量Bmlを測定した。1分以内に滴定が終了するようにする。3樹脂中の酸価酸基および酸無水物基の総量をCmmol/gとし、次式で求めた。C=0.1×5-A-B/0.34ガラス転移温度Tgガラス転移温度は、得られた樹脂ペレット10mgを用いて、示差走査熱量計DSC[株島津製作所製、DSC-50型]を用いて、窒素雰囲気下、昇温速度20°C/minにて測定し、中点法により決定した。5MI値メルトインデクサーにて評価用ペレットを230°C、10kg荷重で測定した。評価用ペレットとしては、得られた樹脂ペレットを90°Cで5時間以上乾燥したものを使用した。6金属被膜の密着強度得られたフィルムの片面に、日本真空技術株製SRC-10-Dを使用して、4.5×10-5Torrでアルミニウム、スズまたはインジウムの金属を真空蒸着し、金属蒸着フィルムを製造した。アルミニウム、スズまたはインジウムの金属被膜の膜厚は150~1500オングストロームの範囲になるように設定した。また、SiO2またはクロムについては、スパッタリング法により金属被膜の膜厚が200~500オングストロームの範囲に入るように設定した。金属蒸着フィルムの金属面にプライマーSB-1200:ユニチカ株式会社製を塗布し、70-100°Cのオーブンで溶媒除去乾燥後、1.5cm×11cmにカットし、金属蒸着評価用サンプルAを作製した。PETルミラー:東レ株式会社に上記と同様のプライマーを塗布し、乾燥後、2.0cm×12cmにカットし、PETサンプルBを作製した。金属蒸着評価用サンプルAおよびPETサンプルBの各々プライマー面を向かい合わせにし、ヒートシール試験機株式会社安田精機製作所製の加熱部がPETサンプルB側にくるようにして130°C×2kgf×40s加熱プレスした1サンプルにつき5点プレスした。金属蒸着評価用サンプルAをPUSH-PULLSCALE株式会社イマダ製にて挟み90°方向にPETサンプルBは0°:基板に水平にした引張り剥離させたときの、プレスした5点のうちの真ん中3点における値を剥離強度とした。次の基準で金属被膜の密着強度を評価した。○:250g以上△:150g以上250g未満×:150g未満7外観得られたフィルム厚み75μmのA4サイズ中にあるフィッシュアイの個数を目視で数えた。次の基準で外観を評価した。○:0.05mm2以上0.2mm2未満のサイズのフィッシュアイが250個未満△:0.05mm2以上0.2mm2未満のサイズのフィッシュアイが250個以上1000個未満×:0.05mm2以上0.2mm2未満のサイズのフィッシュアイが250個以上かつ0.2mm2以上のサイズのフィッシュアイが10個以上8加工性得られたフィルムを巻き取り時にカッターでスリットしたとき、クラックが入るか否か、巻き取れるか否かを確認した。評価基準は次のとおりである。○:クラックなく巻き取れる。△:クラックが少し発生するが、巻き取れる。×:クラックが発生し、破断し巻きとれない。製造例C1-1アクリル系ゴム粒子の製造攪拌機付き8L重合装置に、以下の物質を仕込んだ。脱イオン水200部ジオクチルスルフォコハク酸ナトリウム0.25部ソディウムホルムアルデヒドスルフォキシレート0.15部エチレンジアミン四酢酸-2-ナトリウム0.005部硫酸第一鉄0.0015部重合機内を窒素ガスで充分に置換し実質的に酸素のない状態とした後、内温を60°Cにし、表1中C1-1に示したアクリル酸アルキルエステル系架橋弾性体粒子の原料混合物[すなわち、BA90およびMMA10からなる単量体混合物100部に対し、AlMA1.7部およびCHP0.2部からなる混合物]45部を10部/時間の割合で連続的に添加し、添加終了後、さらに0.5時間重合を継続し、アクリル酸アルキルエステル系架橋弾性体粒子を得た。重合転化率は99.5であり、平均粒子径は800Åであった。その後、ジオクチルスルフォコハク酸ナトリウム0.3部を仕込んだ後、内温を60°Cにし、表1中C1-1に示した単量体混合物E[すなわち、BA10、MMA90からなる単量体成分100部に対し、tDM0.4部およびCHP0.4部からなる混合物]55部を10部/時間の割合で連続的に添加し、さらに1時間重合を継続し、アクリル系ゴム粒子のラテックスを得た。重合転化率は99.0であった。得られたラテックスを塩化カルシウム水溶液で塩析、凝固し、水洗、乾燥してアクリル系ゴム粒子の樹脂粉末C1-1を得た。製造例1-2~1-6表1中C1-2~C1-6に示したアクリル酸アルキルエステル系架橋弾性体粒子および単量体混合物Eの組成により製造例C1-1と同様に重合を行い、凝固、水洗、乾燥してアクリル系ゴム粒子の樹脂粉末C1-2~C1-6を得た。実施例1~6、比較例1~3表2に示す配合で熱可塑性樹脂商品名:スミペックスEX、住友化学株式会社製、酸価:0mmol/gおよびアクリル系ゴム粒子の樹脂粉末C1-1~C1-6を、40mmφベント付き単軸押出機を用いてシリンダ温度を270°Cに設定して溶融混練を行い、メタアクリル系樹脂組成物の樹脂ペレットを得た。そのペレットを100°Cで8時間以上乾燥させ、40mmφベント付き単軸Tダイフィルム押出機を用いてシリンダ温度を240°C、ダイス温度を240°Cに設定して樹脂フィルムを得た。得られたフィルムの特性を評価し、その結果をメタアクリル系樹脂組成物の酸価樹脂全体の酸価と併せて、表2に示す。実施例1~6のフィルムは金属密着性が良好で外観もよかった。比較例1のフィルムは、外観は良好であったが金属密着性が悪かった。比較例2のフィルムは、比較例1のフィルムよりも金属密着性は良いが、使用できるレベルではなかった。比較例3のフィルムでは金属密着性は良好だが、粘度が高いため厚みスジやフローマークやフィッシュアイなどが発生し外観が良くなかった。実施例7、参考例1~4表3に示す配合で以下に記載する熱可塑性樹脂およびアクリル系ゴム粒子の樹脂粉末C1-1またはC1-4を用いて、実施例1と同様にして樹脂フィルムを得た。商品名:アルトグラスHT121、アルケマ社製、酸価:0.38mmol/g商品名:スミペックスEX、住友化学株式会社製、酸価:0mmol/g商品名:スミペックスMM、住友化学株式会社製、酸価:0mmol/g得られたフィルムの特性を評価し、その結果をメタアクリル系樹脂組成物の酸価樹脂全体の酸価と併せて、表3に示す。実施例7は、外観もよく金属密着性も良好であった。参考例1-3は、金属密着性はなく、割れやすく巻き取ることができない。参考例4は、外観、巻き取り性は参考例1~3より良くなったが金属密着性が良くなかった。実施例8~11表4に示す配合で熱可塑性樹脂商品名:スミペックスEX、住友化学株式会社製、酸価:0mmol/gおよびアクリル系ゴム粒子の樹脂粉末C1-4を用いて、実施例1と同様にして樹脂フィルムを得た。得られたフィルムの金属被膜の密着強度を評価し、その結果をメタアクリル系樹脂組成物の酸価樹脂全体の酸価と併せて、表4に示す。金属としてスズ、インジウム、クロムとの密着性、および金属酸化物として酸化ケイ素との密着性が良好であった。"